폴리 ( 메틸 아크릴 레이트 ) 가 포함 된 고분자 전구체 의 탈산소 화 반응 과 동일 한 방식 으로 진행 하 였 다 . 50 mL 의 1 구 둥근 플라스크 에 0 . 1 g 의 FS ( 20 - 11 ) ( 폴리 ( 이소부 틸 푸마 레이트 ) 의 유닛 수 : 0 . 90 mmol ) , 0 . 023 g 의 트리스 ( 펜 타 플로 로 페닐 ) 보레인 ( 0 . 045 mmol , 폴리 ( 메틸 아크릴 레이트 ) 의 유닛 수의 5 mol %) 을 5 mL 의 톨루엔 에 녹여 균일 한 혼합물 을 만들 었 다 . 그 후 , 1 . 21 g 의 1 , 1 , 3 , 3 - 테트라메틸 디 실록 산 ( 9 . 0 mmol , 폴리 ( 메틸 아크릴 레이트 ) 의 유닛 수의 5 당량 ) 을 천천히 반응 용액 에 넣 고 , 하루 동안 상온 에서 교반 하 였 다 . 반응 은 2 mL 의 1 . 25 M - 염산 / 메탄올 용액 을 반응 용액 에 투입 하 여 종결 하 였 다 . 그 후 , 테트라 히 드로 퓨란 에 1 . 25 M 로 용해 되 어 있 는 테트라 부틸 암모늄 플로 라이드 용액 3 mL 를 종결 한 반응 용액 에 넣 고 12 시간 동안 상온 에서 교반 하 였 다 . 그리고 , 메탄올 에 침전 한 다음 침전물 을 여과 한 후 회수 하 였 다 . 최종 적 으로 진공 에서 하루 동안 건조 함 으로써 고분자 를 수득 하 였 다 .